(57)【要約】【課題】シラン修飾されたポリウレタン樹脂を調製し、更に直接合成工程に導入して、シーラント／接着剤／コーティングなどの様々な生成物を１つの合成ラインにおいて製造することを可能にする、連続的調製方法の提供。【解決手段】（ａ）所定量のポリオールを少なくとも１つの反応ゾーンに連続的に導入する工程と、（ｂ）シリル化剤を当該少なくとも１つの反応ゾーンに連続的に導入する工程と、（ｃ）シリル化されたプレポリマー樹脂を生産するのに十分な温度及び時間を特徴とする反応条件下で、ポリオールを連続的に反応させる工程と、（ｄ）当該少なくとも１つの反応ゾーンからシリル化されたプレポリマー樹脂を連続的に取り出す工程を含んでなる方法。【選択図】図１
2009507984.tif 000002
【特許請求の範囲】
【請求項１】
シリル化されたプレポリマーの連続的調製方法であって、
（ａ）所定量のポリオールを少なくとも１つの反応ゾーンに連続的に導入する工程と、
（ｂ）シリル化剤を前記少なくとも１つの反応ゾーンに連続的に導入する工程と、
（ｃ）反応物質が前記少なくとも１つの反応ゾーンを通過するときに、シリル化されたプレポリマー樹脂が調製されるために十分な温度条件及び時間条件で、前記ポリオールを連続的に反応させる工程と、
（ｄ）前記少なくとも１つの反応ゾーンから前記シリル化されたプレポリマー樹脂を連続的に取り出す工程を含んでなる方法。
【請求項２】
前記ポリオールがポリエステルポリオール、ポリエステルアミドポリオール、ポリエーテルポリオール、ポリチオエーテルポリオール、ポリカーボネートポリオール、ポリアセタールポリオール、ポリオレフィンポリオール及びポリシロキサンポリオールからなる群から選択される、請求項１記載の方法。
【請求項３】
前記シリル化剤がイソシアナトシランである、請求項１記載の方法。
【請求項４】
前記イソシアナトシランが、３−イソシアナトプロピルメチルジメトキシシラン、３−イソシアナトプロピルトリメトキシシラン及び３−イソシアナトプロピルトリエトキシシランからなる群から選択される、請求項３記載の方法。
【請求項５】
前記シリル化剤の添加前に前記ポリオールをポリイソシアネートと反応させ、ウレタン基の繰り返し単位を有するポリマーを調製する、請求項１記載の方法。
【請求項６】
前記ポリイソシアネートが、エチレンジイソシアネート、１，６−ヘキサメチレンジイソシアネート、イソホロンジイソシアネート、シクロヘキサン−１，４−ジイソシアネート、４，４’−ジシクロヘキシルメタンジイソシアネート、ｐ−キシリレンジイソシアネート、１，４−フェニレンジイソシアネート、２，４−トルエンジイソシアネート、２，６−トルエンジイソシアネート、４，４’−ジフェニルメタンジイソシアネート、２，４’−ジフェニルメタンジイソシアネート、ポリメチレンポリフェニルポリイソシアネート及び１，５−ナフチレンジイソシアネートからなる群から選択される、請求項５記載の方法。
【請求項７】
過剰量のポリオールをポリイソシアネートと反応させ、水酸基末端を有するポリウレタンを調製する、請求項５記載の方法。
【請求項８】
前記シリル化剤がイソシアナトシランである、請求項７記載の方法。
【請求項９】
前記イソシアナトシランが、３−イソシアナトプロピルメチルジメトキシシラン、３−イソシアナトプロピルトリメトキシシラン及び３−イソシアナトプロピルトリエトキシシランからなる群から選択される、請求項８記載の方法。
【請求項１０】
過剰量のポリイソシアネートを前記ポリオールと反応させ、イソシアネート反応性基末端を有するポリウレタンを調製する、請求項５記載の方法。
【請求項１１】
前記シリル化剤がアミノシランである、請求項１０記載の方法。
【請求項１２】
前記アミノシランが、４−アミノ−３，３−ジメチルブチルトリメトキシシラン、４−アミノ−３，３−ジメチルブチルジメトキシメチルシラン、Ｎ−メチル−４−アミノ−３，３−ジメチルブチルトリメトキシシラン、アミノイソプロポキシエチルトリメトキシシラン、アミノイソプロポキシプロピルトリメトキシシラン、４−アミノ−３，３−ジメチルブチルトリエトキシシラン、４−アミノ−３，３−ジメチルブチルジエトキシメチルシラン、Ｎ−メチル−４−アミノ−３，３−ジメチルブチルトリエトキシシラン及びアミノイソプロポキシエチルトリエトキシシランからなる群から選択される、請求項１１記載の方法。
【請求項１３】
前記シリル化剤が以下の式で表される、請求項１記載の方法。
Ｙ−Ｒ１−Ｓｉ、（Ｍｅ）ｎ（ＯＲ２）３−ｎ
（式中、Ｙは−ＮＣＯ、−ＮＨＲ、−ＮＨ２又は−ＨＳであり、
Ｒは１〜１０の炭素原子数のアルキル基であり、
Ｒ１は１〜１０の炭素原子数の二価の炭化水素基であり、
Ｍｅはメチル基であり、
ＯＲ２はアルコキシ基であって、式中Ｒ２が１〜５の炭素原子数であり、
ｎ＝０〜３である。）
【請求項１４】
前記少なくとも１つの反応ゾーンが、スタティックミキサーを有する少なくとも１つの円筒状リアクターを含んでなり、熱供給源が前記反応ゾーンに熱を供給する、請求項１記載の方法。
【請求項１５】
前記少なくとも１つの反応ゾーンが、直列に配列された２つ以上の円筒状リアクターを含んでなり、前記円筒状リアクターが、同じ若しくは異なるサイズの直径及び長さを有する、請求項１記載の方法。
【請求項１６】
フィードインレットが複数の円筒状リアクターの間に設けられる、請求項１５記載の方法。
【請求項１７】
前記シリル化されたプレポリマーを連続的に１つ以上の添加剤と混合して最終生成物を調製する、請求項１記載の方法。
【請求項１８】
前記最終生成物がシーラント及び／又は接着剤及び／又はコーティング組成物である、請求項１７記載の方法。
【請求項１９】
前記添加剤が可塑剤、着色剤、安定化剤、チキソトロピー剤及び充填材からなる群から選択される１つ以上の化合物を含んでなる、請求項１７記載の方法。
【請求項２０】
前記添加剤がフィード成分と共に少なくとも１つの反応ゾーンに導入される、請求項１９記載の方法。
【請求項２１】
シリル化されたプレポリマーの連続的調製方法であって、
（ａ）所定量のポリオールを少なくとも１つの反応ゾーンに導入する工程と、
（ｂ）シリル化剤を前記少なくとも１つの反応ゾーンに導入する工程と、
（ｃ）反応物質が前記少なくとも１つの反応ゾーンを直線的に通過するときに、シリル化されたプレポリマー樹脂が調製されるために十分な温度条件及び時間条件で、前記ポリオールを連続的に反応させる工程と、
（ｄ）前記少なくとも１つの反応ゾーンから前記シリル化されたプレポリマー樹脂を連続的に取り出す工程を含んでなる方法。
【請求項２２】
シリル化されたプレポリマーの連続的調製方法であって、
（ａ）所定量のポリオールを少なくとも１つの反応ゾーンに連続的に導入する工程と、
（ｂ）シリル化剤を反応ゾーンの第１の部分に連続的に導入してポリウレタン樹脂を調製する工程と、
（ｃ）シリル化剤を反応ゾーンの第２の部分に連続的に導入する工程と、
（ｃ）反応物質が前記少なくとも１つの反応ゾーンを直線的に通過するときに、シリル化されたプレポリマー樹脂が調製されるために十分な温度条件及び時間条件で、前記ポリオールを連続的に反応させる工程と、
（ｄ）前記少なくとも１つの反応ゾーンから前記シリル化されたプレポリマー樹脂を連続的に取り出す工程を含んでなる方法。
【発明の詳細な説明】
【技術分野】
【０００１】
本発明はシラン修飾されたポリウレタン樹脂を調製し、更に必要であれば、シーラント／接着剤／コーティングを調製する一本の合成ラインに直接供給することを特徴とする、連続的調製方法に関する。
【背景技術】
【０００２】
アルコキシシラン修飾されたポリウレタンプレポリマーを調製する従来の方法では、ポリオールとイソシアネート材を高温でバッチ式に反応させる。但しこの公知の方法の欠点として、長いケトル時間が挙げられる。また他の欠点として、粘度の上昇につながる不必要な副反応を制御することが困難なことが挙げられる。更に他の欠点として、小ユニットからより大規模な生産ユニットへのスケールアップが困難なことが挙げられる。
【発明の開示】
【発明が解決しようとする課題】
【０００３】
ゆえに、シラン修飾されたポリウレタン樹脂を調製し、更に直接合成工程に導入して、シーラント／接着剤／コーティングなどの様々な生成物を１つの合成ラインにおいて製造することを可能にする、連続的調製方法に対するニーズが存在する。
【課題を解決するための手段】
【０００４】
本発明は、シリル化されたプレポリマーの連続的調製方法の提供に関する。当該方法は、
（ａ）所定量のポリオールを少なくとも１つの反応ゾーンに連続的に導入する工程と、
（ｂ）シリル化剤を当該少なくとも１つの反応ゾーンに連続的に導入する工程と、
（ｃ）シリル化されたプレポリマー樹脂を生産するのに十分な温度及び時間を特徴とする反応条件下で、ポリオールを連続的に反応させる工程と、
（ｄ）当該少なくとも１つの反応ゾーンからシリル化されたプレポリマー樹脂を連続的に取り出す工程を含んでなる。本発明の様々な実施形態を、図面を参照しながら説明する。
【発明を実施するための最良の形態】
【０００５】
本発明に記載の方法及びユニットは、シラン修飾剤を用いたポリオール（鎖伸長されていてもされていなくてもよい）からのプレポリマーの調製に有用である。当該ポリオールは約１０００超の平均分子量（Ｍｎ）を有する。本発明で選択されるシラン修飾剤は、イソシアネート基又はヒドロキシ基のいずれとも反応できる官能基を含む。使用する鎖伸長剤は、脂肪族若しくは芳香族ジイソシアネートであってもよい。任意に触媒を添加してもよい。全ての組成物のパーセンテージ又は比率は、特に明記しない限り重量ベースである。
【０００６】
調製されたプレポリマーを次のユニットに連続的に導入し、シーラント、接着剤又はコーティングを調製することが可能である。
【０００７】
本発明に記載されているユニットは、成分を連続リアクターに供給する定量ポンプ及び配管からなる連続工程用のユニットであり、当該成分を混合し、加熱し、所定の時間混合して反応させ、更に冷却して生成物貯蔵部に貯蔵するか、又は他のユニットに供給し、シーラント、接着剤又はコーティングなどの合成物を調製することを特徴とする。本発明の一実施形態では、多くのフィード流を用いて、連続的に配置された１つ以上のリアクターチューブに対して、適切な反応段階において適切な反応物質を供給する。
【０００８】
本発明の一実施形態では、ポリオールをポリイソシアネートと反応させ、その反応のポリウレタン生成物を、その後でアミノシラン又はイソシアナトシランなどのシリル化剤で末端のキャッピングを行う。一実施形態では、過剰量のポリオールを使用し、ポリウレタンが水酸基末端を有する状態にする。この場合、末端キャッピングに用いるシリル化剤はイソシアナトシランである。他の実施形態では、過剰のポリイソシアネートを使用して、得られるポリウレタンがイソシアネート反応性基の末端を有する状態にする。この場合、アミノシランの使用が好適である。これらの各実施形態では、ポリオールとポリイソシアネートのエントリーポイントの下流に位置する、それぞれの供給流中の反応ゾーンに対してシリル化剤を添加することにより、重合反応を適当な時間行わせた後でエンドキャッピングを行わせることが可能となる。
【０００９】
しかしながら、ポリイソシアネートの使用は任意である。本発明の他の実施形態では、当該ポリオールをイソシアナトシランと反応させて、２つのウレタン基を含む樹脂生成物を調製する（すなわち当該ポリオール自体がシリル化されたウレタン基によってエンドキャッピングされる）。
【００１０】
より詳細には、本発明の実施形態において、プレポリマーの調製の際に使用するポリイソシアネートは、脂肪族、脂環式、アルアリファチック（ａｒａｌｉｐｈａｔｉｃ）又は芳香族のポリイソシアネートであってもよい。適切なポリイソシアネートの例としては、エチレンジイソシアネート、１，６−ヘキサメチレンジイソシアネート、イソホロンジイソシアネート、シクロヘキサン−１，４−ジイソシアネート、４，４’−ジシクロヘキシルメタンジイソシアネート、ｐ−キシリレンジイソシアネート、１，４−フェニレンジイソシアネート、２，４−トルエンジイソシアネート、２，６−トルエンジイソシアネート、４，４’−ジフェニルメタンジイソシアネート、２，４’−ジフェニルメタンジイソシアネート、ポリメチレンポリフェニルポリイソシアネート及び１，５−ナフチレンジイソシアネートが挙げられる。ポリイソシアネートの混合物を使用でき、更にウレタン、アロファネート、尿素、ビウレット、カルボジイミド、ウレトンイミン又はイソシアヌレート残基の導入により修飾されたポリイソシアネートであってもよい。好ましいイソシアネートとしては、トルエンジイソシアネート、ジフェニルメタンジイソシアネート、ジフェニルメタンジイソシアネート重合体、シクロヘキサンジイソシアネート、イソホロンジイソシアネート、ナフタレンジイソシアネート及びフェニレンジイソシアネートが挙げられる。
【００１１】
ポリオール重合体は、ポリウレタン製剤において使用する、又は使用が提唱されている、いかなる種類のポリオール重合体のいかなるメンバーであってもよい。特にポリエステル、ポリエステルアミド、ポリエーテル、ポリチオエーテル、ポリカーボネート、ポリアセタール、ポリオレフィン又はポリシロキサンが好適である。必要に応じて、当該ポリオールは、フリーの第３級アミノ基を含んでもよい。好ましい分子量は約１０００超である。
【００１２】
使用できるポリエステルポリオールとしては、エチレングリコール、プロピレングリコール、ジエチレングリコール、ネオペンチルグリコール、１，４−ブタンジオール、フランジメタノール、シクロヘキサンジメタノール、グリセロール、トリメチロールプロパン若しくはペンタエリトリトールなどのポリオール類、又はそれらの混合物と、ポリカルボン酸（特にジカルボン酸又はそれらのエステル形成誘導体、例えばコハク酸、グルタル酸及びアジピン酸又はそれらのジメチルエステル、フタル酸無水物又はジメチルテレフタレート）との反応により得られる、水酸基末端を有するものが挙げられる。ポリオールとラクトンとの重合によって得られるポリエステル類（例えばカプロラクトン）を用いてもよい。アミノアルコール（例えばエタノールアミン）をポリエステル化反応混合物中に添加し、ポリエステルアミドを調製してもよい。フリーの第３級アミノ基を含むポリエステルは、第３級アミノポリオール（例えばトリエタノールアミン又はＮ−メチルジエタノールアミン）をポリエステル化反応系中に添加して調製してもよい。
【００１３】
使用できるポリエーテルポリオールとしては、環状オキシド（例えばエチレンオキシド、プロピレンオキシド又はテトラヒドロフラン）の重合によって得られる生成物、又は多官能性のイニシエータ（例えば水、エチレングリコール、プロピレングリコール、ジエチレングリコール、シクロヘキサンジメタノール、グリセロール、トリメチロールプロパン、ペンタエリトリトール又はビスフェノールＡ）に対する１つ以上のかかる酸化物の添加によって得られる生成物が挙げられる。特に有用なポリエーテルとしては、ポリオキシプロピレンジオール及びトリオール、適当なイニシエータへの、エチレン及び酸化プロピレンの同時若しくは経時的な添加により得られたポリ（オキシエチレン−オキシプロピレン）ジオール及びトリオール、並びに、テトラヒドロフランの重合によって得られたポリテトラメチレンエーテルグリコールが挙げられる。フリーの第３級アミノ基を含むポリエーテルは、アンモニア、第１級若しくは第２級アミン及びアミノアルコールのオキシアルキル化（例えばオキシプロピル化）によって調製してもよい。好適なアミンの例としては、エチレンジアミン、アニリン、ベンジルアミン、トルエンジアミン、ジアミノジフェニルメタン及びポリメチレンポリフェニルポリアミンが挙げられる。好適なアミノアルコールとしては、エタノールアミン、ジエタノールアミン、トリエタノールアミン、Ｎ−メチルジエタノールアミン、ビス（２−ヒドロキシエチル）アニリン、ビス（２−ヒドロキシプロピル）アニリン及びビス（２−ヒドロキシエチル）ベンジルアミンが挙げられる。オキシアルキル化工程において、アミノ基含有若しくはアミノ基フリーのイニシエータを、必要に応じて使用してもよい。
【００１４】
使用できるポリチオエーテルポリオールとしては、チオジグリコールのみを縮合させるか、又は他のグリコール、ジカルボン酸、ホルムアルデヒド、アミノアルコール又はアミノカルボン酸と共に縮合させることにより調製した生成物が挙げられる。
【００１５】
使用できるポリカーボネートポリオールとしては、１，３−プロパンジオール、１，４−ブタンジオール、１，６−ヘキサンジオール、ジエチレングリコール又はテトラエチレングリコールなどのジオールと、ジアリールカーボネート（例えばジフェニルカーボネート）又はホスゲンとの反応によって得られた生成物が挙げられる。
【００１６】
使用できるポリアセタールポリオールとしては、グリコール（例えばジエチレングリコール、メチレングリコール及びヘキサンジオール）とホルムアルデヒドとの反応により調製されるものが挙げられる。適切なポリアセタールは、環状のアセタールの重合により調製してもよい。
【００１７】
好適なポリオレフィンポリオールとしては、ヒドロキシ基の末端を有するブタジエンのホモ重合体及び共重合体が挙げられる。
【００１８】
当該プレポリマーの調製に使用できるペンダントのポリオキシエチレン鎖を有するジオールとしては、例えば米国特許第３９０５９２９号などの従来技術に記載されているものが挙げられる。
【００１９】
本発明において有用なシランとしては、イソシアナトシラン及びアミノシランが挙げられる。例えば、イソシアナトシランは３−イソシアナトプロピルメチルジメトキシシラン、３−イソシアナトプロピルトリメトキシシラン及び３−イソシアナトプロピルトリエトキシシランからなる群から選択することができる。適切なイソシアナトシランは、商品名「Ａ  Ｌｉｎｋ−３５」としてＧＥ  Ｓｉｌｉｃｏｎｅｓ社から市販されているものである。アミノシランは、例えば４−アミノ−３，３−ジメチルブチルトリメトキシシラン、４−アミノ−３，３−ジメチルブチルジメトキシメチルシラン、Ｎ−メチル−４−アミノ−３，３−ジメチルブチルトリメトキシシラン、アミノイソプロポキシエチルトリメトキシシラン、アミノイソプロポキシプロピルトリメトキシシラン、４−アミノ−３，３−ジメチルブチルトリエトキシシラン、４−アミノ−３，３−ジメチルブチルジエトキシメチルシラン、Ｎ−メチル−４−アミノ−３，３−ジメチルブチルトリエトキシシラン及びアミノイソプロポキシエチルトリエトキシシランからなる群から選択することができる。
【００２０】
本発明の一実施形態では、本発明に係る処理において有用なシランエンドキャッピング剤は以下の式で表される。
Ｙ−Ｒ１−Ｓｉ（Ｍｅ）ｎ（ＯＲ２）３−ｎ
式中、Ｙは−ＮＣＯ、−ＮＨＲ、−ＮＨ２又は−ＨＳであり、
Ｒは１〜１０の炭素原子数のアルキル基であり、
Ｒ１は１〜１０の炭素原子数の二価の炭化水素基であり、
Ｍｅはメチル基であり、
ＯＲ２はアルコキシ基であって、式中Ｒ２が１〜５の炭素原子数であり（例えばメトキシ基、エトキシ基、プロポキシ基などであり）、
ｎ＝０〜３である。
【００２１】
フィード中には、任意に触媒、可塑剤、着色剤、安定化剤、チキソトロピー剤、充填材などを含有させてもよい。
【００２２】
典型的な可塑剤としては、フタレート、ジプロピレングリコール及びジエチレングリコールのジベンゾエート、並びにそれらの混合物、エポキシ化した大豆油などが挙げられる。ジオクチルフタル酸及びジイソデシルフタル酸の有用な供給源としては、Ｅｘｘｏｎ  Ｃｈｅｍｉｃａｌ社製の商品名「Ｊａｙｆｌｅｘ  ＤＯＰ」及び「Ｊａｙｆｌｅｘ  ＤＩＤＰ」として市販されているものが挙げられる。当該ジベンゾエートは、Ｖｅｌｓｉｃｏｌ  Ｃｈｅｍｉｃａｌ社製の「Ｂｅｎｚｏｆｌｅｘ  ９−８８」「Ｂｅｎｚｏｆｌｅｘ  ５０」及び「Ｂｅｎｚｏｆｌｅｘ  ４００」として市販されている。当該可塑剤は通常、ポリマー１００重量部に対して最高１００重量部含有させてもよいが、好ましくは１００重量部に対して４０〜８０重量部で含有させる。
【００２３】
典型的な充填材としては、補強用充填剤（例えばフュームドシリカ、沈殿シリカ及び炭酸カルシウム）が挙げられる。更に製剤の物理的強度を高めるために、補強用カーボンブラックを主充填材として使用してブラックシステムを構成してもよい。本発明では、「Ｃｏｒａｘ」製品（Ｄｅｇｕｓｓａ社製）などの有用な商用グレードのカーボンブラックを利用することができる。半透明の調製物を得るためには、カーボンブラックを用いずに、フュームドシリカ又は沈殿シリカなどを高濃度で主充填材として使用する必要がある。
【００２４】
０．０７μ〜４μの粒径を有する処置済みの炭酸カルシウムもまた好ましい充填材であり、例えば、”Ｕｌｔｒａ  Ｐｆｌｅｘ”、”Ｈｉ  Ｐｆｌｅｘ”（Ｓｐｅｃｉａｌｔｙ  Ｍｉｎｅｒａｌｓ社製）、”Ｗｉｎｎｏｆｉｌ  ＳＰＭ”及び”Ｗｉｎｎｏｆｉｌ  ＳＰＴ”（Ｚｅｎｅｃａ  Ｒｅｓｉｎｓ社製）、”Ｈｕｂｅｒｃａｒｂ  ＩＱｔ”、”Ｈｕｂｅｒｃａｒｂ  ３Ｑｔ”及び”Ｈｕｂｅｒｃａｒｂ  Ｗ”（Ｈｕｂｅｒ社製）、並びに”Ｋｏｔｏｍｉｔｅ”（ＥＣＣ社製）などの商品名の市販品を使用してもよい。これらの充填材は単独で用いてもよく、又は組み合わせで用いてもよい。当該充填材は通常、シリル化されたポリマー１００重量部に対して最高３００重量部含有させてもよいが、８０〜１５０重量部がより好適な含有量である。
【００２５】
ＵＶ安定化剤及び／又は酸化防止剤を本発明のシーラント調製物に添加してもよく、シリル化されたポリマー１００重量部に対して０〜５重量部で含有させてもよいが、０．５〜２重量部で含有させるのがより好適である。これらの材料は、Ｇｒｅａｔ  Ｌａｋｅｓ社及びＣｉｂａ  Ｓｐｅｃｉａｌｔｙ  Ｃｈｅｍｉｃａｌｓ社などから市販されている（例えば商品名”Ａｎｏｘ  ２０”及び”Ｕｖａｓｉｌ  ２９９  ＨＭ／ＬＭ”（Ｇｒｅａｔ  Ｌａｋｅｓ社製）、並びに”Ｉｒｇａｎｏｘ  １０１０”、”Ｉｒｇａｎｏｘ  １０７６”、”Ｔｉｎｕｖｉｎ  ７７０”、”Ｔｉｎｕｖｉｎ  ３２７”、”Ｔｉｎｕｖｉｎ  ２１３”及び”Ｔｉｎｕｖｉｎ  ６２２  ＬＤ”（Ｃｉｂａ社製））。
【００２６】
当該フィードには、様々なチキソトロピー剤若しくは垂れ防止剤を含有させてもよい。かかる添加剤としては、様々なカスターワックス、フュームドシリカ、処理済クレー及びポリアミドが典型例として挙げられる。これらの添加剤は通常、シリル化されたポリマー成分１００重量部に対して１〜１０重量部で含有させてもよいが、１〜６重量部で含有させるのが好適である。有用なチキソロピー剤としては、市販品の”Ａｅｒｏｓｉｌ”（Ｄｅｇｕｓｓａ社製）、”Ｃａｂ−Ｏ−Ｓｉｌ”（Ｃａｂｏｔ社製）、”Ｃａｓｔｏｒｗａｘ”（ＣａｓＣｈｅｍ社製）、”Ｔｈｉｘａｔｒｏｌ”及び”Ｔｈｉｘｃｉｎ”（Ｒｈｅｏｘ社製）、並びに”Ｄｉｓｐａｒｌｏｎ”（Ｋｉｎｇ  Ｉｎｄｕｓｔｒｉｅｓ社製）などが挙げられる。
【００２７】
適切な触媒としては、例えばジブチルスズジラウレート及びジブチルスズアセテートなどのジアルキルスズジカルボキシレート、第３級アミン、オクタン酸スズ及び酢酸スズなどのカルボン酸スズ塩などが挙げられる。
【００２８】
当該方法には、反応物質をメーターで測定し、反応物質を混合（例えばチューブリアクター中でスタティックミキサーで成分を混合）し、加熱し、乾燥させ、脱揮発し、粉砕する工程が含まれる。それにより得られる生成物にはシラン末端を有するポリウレタン（ＳＰＵＲ）が含まれ、本発明の一実施形態では、それをその後でシーラント／接着剤中に添加することができる。本発明の他の実施形態では、上記の適当な添加物をフィード流中に添加し、本願明細書に記載されている連続工程により処理し、上記のシーラント／接着剤を調製することができる。
【００２９】
当該リアクターは、内部にスタティックミキサーを有する円筒形のリアクターである。その長さ：直径の比率（Ｌ／Ｄ）は通常、１０：１〜５０：１とすることができるが、必要に応じてこの範囲外の比率を採用してもよい。本発明の一実施形態では、通常約２００℃までの温度で反応を実施する。別の実施形態では、反応温度は約８０℃〜約１７０℃の範囲であってもよい。更に別の実施形態では、反応温度は約１２０℃〜約１５０℃の範囲であってもよい。反応物質を、１つ以上のリアクター中を直線的に移動させる。円筒状のリアクター中における反応物質の滞留時間は通常、最高約３０分が好適であるが、その他のいかなる適切な滞留時間を適宜採用してもよい。
【００３０】
複数の円筒状リアクターを使用する場合、当該リアクターは直列に配置し、またそれらは異なる直径及び長さを有してもよい。フィード流は、工程中の異なる時点で導入してもよい。
【００３１】
図１を参照する。一実施形態に係る工程の略図を示すが、Ｆ１はポリオールを含有するフィード流であり、それは例えば上記の様々なシーラント／接着剤／コーティング添加物を任意に含有してもよい。Ｆ２はシリル化剤（例えばイソシアナトシラン）を含有するフィード流であり、それはポリオールフィード流Ｆ１の円筒状リアクターＲへのエントリー前に添加する。Ｆ３は触媒を含有するフィード流であり、それはＦ１とＦ２の混合物が導入される円筒状リアクターＲの入口の下流に導入される。リアクターＲは内部にスタティックミキサーを有し、また外部の熱供給源を用いて加熱することにより、リアクター内の含有物を適当な反応温度に上昇させることができる。リアクターＲの長さ及びスループット速度を適宜調整することにより、リアクター中の含有物がそこを直線的に移動するときに、所望の滞留時間が提供される。末端のキャッピング反応がリアクターＲにおいて行われる。リアクターＲからの流出物をクーラーＣに供給し、そこで約２０℃に当該抽出物を冷却する。以上により、シリル化されたポリウレタン（ＳＰＵＲ）生成物を得る。
【００３２】
図２を参照する。他の実施形態に係る方法であって、各々異なる直径及び長さを有する３つのリアクター（Ｒ−１、Ｒ−２、及びＲ−３）が直列に配置された態様を示す。ジイソシアネートのフィードＦ５を、リアクターＲ−１への導入前に、ポリオールのフィードＦ４と混合する。鎖伸長反応がリアクターＲ−１で生じる。またジイソシアネートのフィードＦ５は任意にポリオールを含有してもよい。ポリオールのフィードＦ４は、例えば上記のシーラント／接着剤／コーティングなどの添加剤を任意に含有してもよい。シリル化剤のフィードＦ６を、リアクターＲ−１とＲ−２との間において導入する。末端のキャッピング反応はリアクターＲ−２で生じる。あるいは、シリル化剤のフィードＦ６を、必要となる鎖伸長の程度に応じて、工程中の他の位置において導入してもよい。フィードＦ７は触媒を含有し、リアクターＲ−２及びＲ−３との間において導入する。リアクターＲ−３からの抽出物をクーラーＣに供給する。以上により、シリル化されたポリウレタン（ＳＰＵＲ）生成物を得る。
【実施例】
【００３３】
本発明の様々な特徴は、以下に示す実施例において例示する。
【００３４】
＜実施例１及び比較例＞
Ａｃｃｌａｉｍ１２，２００（Ｂａｙｅｒ社製のポリオール）を、毎分約８０ｃｍ３（ｃｃ／分）の速度で、Ｚｅｎｉｔｈ定量ギアポンプを使用して、サイズ＝１０ｃｍ３回転（ｃｃ／ｒｅｖ）で、毎分８回転（ｒｐｍ）で操作してリアクターに連続的にポンプ注入した。Ａ−Ｌｉｎｋ  ３５（ＧＥ社製のイソシアナトシラン）を、Ｍｉｌｔｏｎ  Ｒｏｙ定量ギアポンプを使用して、約３ｃｃ／分の速度でリアクターに連続的にポンプ注入した。ＳＵＬ−４（Ｃｒｏｍｐｔｏｎ社製のジブチルスズジラウレート触媒）を、０．１％の濃度でＡｃｃｌａｉｍ１２，２００と事前に混合した。この事前調製物を、Ｚｅｎｉｔｈ定量ポンプ（サイズ０．５８４ｃｃ／回転）を使用し、約８．３回転／分で操作し、約５ｃｃ／分で連続的にリアクターへポンプ注入した。
【００３５】
円筒状のリアクターとして、混合の際に使用するスタティックミキサー（Ｋｏｃｈ−Ｓｕｌｚｅｒ  ＳＭＸ）を内部に装着した円筒部材を使用した。図１に例示するのと同様の工程に設計した。パイプ上に装着した電熱テープを使用して、リアクターを約１００〜１８０℃の温度に加熱した。熱電対を用いて温度を測定した。リアクターの出口部分において、冷却水ジャケットを装着した円筒部材を設け、そこにおいて生成物を約２０〜８０℃に冷却した。
【００３６】
連続工程から調製したプレポリマー生成物を、サンプル１〜３として取り出し、試験した。ＦＴＩＲ及び滴定による試験を行い、反応の完了（０．０５重量％未満のイソシアネート（ＮＣＯ）含量）を確認した。粘度の測定を行った結果、２０℃における１秒−１の剪断速度で２０，０００ｃｐ未満の数値を示した。一晩硬化させて試験した結果、タックフリーのフィルムの状態を示した。比較例として、バッチ法により調製したサンプルを同様に試験した。当該プレポリマーの機械的特性の試験結果は、バッチ式に調製した場合の結果と同様であった。
【００３７】
試験結果を下記の表１に示す。
【００３８】
（表１：ＳＰＵＲプレポリマーの物理的特性）
【００３９】
【表１】
2009507984.tif 000003
【００４０】
２つのシーラント組成物をサンプル３から調製し、物理的性質を試験した。結果を以下の表２に示す。
【００４１】
（表２：ＳＰＵＲシーラントの物理的特性）
【００４２】
【表２】
2009507984.tif 000004
【００４３】
＜実施例２＞
図２に示すのと同様の工程を設計した。Ａｃｃｌａｉｍ１２，２００ポリオールを、ＳＵＬ−４触媒の存在下でＤｅｍｏｄｕｒ  Ｉ（Ｂａｙｅｒ社製のイソホロンジイソシアネート、ＩＰＤＩ）と反応させ、更にＡ−Ｌｉｎｋ  ３５シランでキャッピングした。本実施例では鎖伸長剤（ＩＰＤＩ）及びキャッピング剤（Ａ−Ｌｉｎｋ３５）を別々に添加したが、それらは一緒に添加してもよい。以下の組成で調製した：
ポリオール  ７２．６２重量部、
ポリオール中の２０％ＰＤＩ  ３．７３重量部、
ポリオール中の０．１％触媒  ７重量部、及び
キャッピング剤  １．４４重量部。
温度及び触媒組成を変化させて調製し、サンプリングし、試験した。結果を以下の表３に示す。
【００４４】
【表３】
2009507984.tif 000005
【００４５】
上記の説明中には多くの詳細な実施例が含まれるが、それらは単にその好ましい実施態様を例示するものに過ぎず、これらの詳細な実施例に本発明が限定されるものと解釈すべきでない。当業者であれば、本願明細書に添付する特許請求の範囲に記載の本発明の技術的範囲内及び技術思想の範囲内で、多くの他の実施態様を想起するであろう。
【図面の簡単な説明】
【００４６】
【図１】本発明の実施態様に係る処理を示す略図。
【図２】本発明の他の実施態様に係る処理を示す略図。
【符号の説明】
【００４７】
Ｆ１〜７：フィード
Ｒ：リアクター、Ｒ−１〜３：リアクター１〜３
Ｃ：クーラー
ＳＰＵＲ：シラン末端を有するポリウレタン
【図１】
2009507984.tif 000006
【図２】
2009507984.tif 000007
【国際調査報告】
2009507984.tif 000008
2009507984.tif 000009
2009507984.tif 000010
2009507984.tif 000011
2009507984.tif 000012